СПОСОБ ИЗГОТОВЛЕНИЯ ЗАГОТОВКИ, ЗАГОТОВКА И ЗУБНАЯ РЕСТАВРАЦИЯ

1. Способ изготовления заготовки (28, 48) из керамического материала, в частности, заготовки, используемой для изготовления зубной реставрации (42), при этом первый керамический материал (14) и затем второй керамический материал (20) из различных композиций загружаются в форму (10), причем материалы спрессовываются и после прессования подвергаются спеканию,
отличающийся тем, что
2
3
2
слой первого керамического материала (14) загружается в сыпучем состоянии в форму (10), в слое образуется первая открытая полость (18), второй керамический материал (20) загружается в сыпучем состоянии в первую открытую полость, и материалы спрессовываются вместе и затем подвергаются термической обработке, при этом керамические материалы содержат диоксид циркония, легированный оксидом иттрия (YO), оксидом кальция (CaO), оксидом магния (MgO) и/или оксидом церия (CeO), причем первый керамический материал (14) отличается от материала второго керамического материала (20) по цвету и соотношению стабилизированных кристаллических форм, имеющихся при комнатной температуре.
2. Способ по п. 1,
отличающийся тем, что
после загрузки второго керамического материала (18) в нем создается вторая открытая полость (26, 36).
3. Способ по п. 1 или 2,
отличающийся тем, что
во вторую открытую полость (36) загружается третий керамический материал (38), имеющий композицию, отличную от композиции первого и/или второго керамического материала.
4. Способ по меньшей мере по одному из вышеуказанных пунктов,
отличающийся тем, что
в слое первого керамического материала (14) образуется множество первых открытых полостей (18), и в эти полости загружается керамический материал (18), в частности, второй керамический материал.
5. Способ по меньшей мере по одному из вышеуказанных пунктов,
отличающийся тем, что
по меньшей мере некоторые из множества открытых первых полостей (18) имеют различную внутреннюю геометрию.
6. Способ по меньшей мере по одному из вышеуказанных пунктов,
отличающийся тем, что
второй керамический материал (20) представляет собой материал, который после полного спекания имеет коэффициент теплового расширения, который на 0,2-0,8 мкм/м*K больше коэффициента теплового расширения первого керамического материала (14).
7. Способ по меньшей мере по одному из вышеуказанных пунктов,
отличающийся тем, что
внутренняя геометрия первой открытой полости (18) геометрически совмещается с порядком расположения зубного челюстного участка, например, культи зуба или абатмента, выходящего из челюстного участка, который надлежит обеспечить реставрацией.
8. Способ по меньшей мере по одному из вышеуказанных пунктов,
отличающийся тем, что
при получении зубной реставрации из заготовки (28, 48) дентинный участок зубной реставрации по меньшей мере частично образован из второго керамического материала (20), а резцовый участок образован из первого керамического материала (14).
9. Способ по меньшей мере по одному из вышеуказанных пунктов,
отличающийся тем, что
2
3
2
3
3
4
по меньшей мере второй керамический материал окрашен по меньшей мере одним из придающего окраску оксида элементов из группы Pr, Er, Tb, Fe, Co, Ni, Ti, V, Cr, Cu, Mn, предпочтительно FeO, ErO или CoO.
10. Способ по меньшей мере по одному из вышеуказанных пунктов,
отличающийся тем, что
первый и/или второй керамический материал (14, 20) является/являются таким(ми) материалом(ами), что процентное содержание оксида иттрия в первом материале составляет 7,0-9,5 весовых % и/или процентное содержание во втором и/или третьем материале составляет 4,5-7,0 весовых %, при этом процентное содержание оксида иттрия в первом керамическом материале выше, чем во втором или третьем материале.
11. Способ по меньшей мере по одному из вышеуказанных пунктов,
отличающийся тем, что
используемые керамические материалы после предварительного спекания имеют отношение тетрагональной кристаллической фазы к кубической кристаллической фазе диоксида циркония в материалах (14, 20) ≥ 1.
2
3
2
12. Подвергнутая предварительному или полному спеканию заготовка (28, 48) для использования в изготовлении зубной реставрации (42), например, зубного каркаса, коронки, частичной коронки, мостовидного протеза, колпачка, винира, абатмента, штифтовой конструкции, в частности, коронки или частичной коронки, имеющая участки из различных композиций, при этом один первый участок (32) из первого керамического материала (14) и по меньшей мере один второй участок (34, 52, 54, 56) из второго керамического материала (20) имеют различные композиции, и указанные участки расположены рядом друг с другом, при этом керамические материалы содержат диоксид циркония, легированный оксидом иттрия (YO), оксидом кальция (CaO), оксидом магния (MgO) и/или оксидом церия (CeO), при этом первый керамический материал (14) отличается от материала второго керамического материала (20) по цвету и соотношению стабилизированных кристаллических форм, имеющихся при комнатной температуре, причем вторые участки (34, 52, 54, 56) проходят в первом участке (32) и имеют внутреннюю геометрию, сужающуюся от основного участка (35) или основной поверхности, и при этом процентное содержание оксида иттрия во втором керамическом материале (20) составляет 4,5-7,0 весовых %, а в первом керамическом материале (14) 7,0-9,5 весовых %, причем процентное содержание оксида иттрия в первом керамическом материале выше, чем во втором керамическом материале.
13. Заготовка по п. 12,
отличающаяся тем,
что основной участок (35) или основная поверхность второго участка (34) проходит в участке наружной поверхности (33) первого участка (32), и предпочтительно заподлицо с ней.
14. Заготовка по п. 12 или 13,
отличающаяся тем, что
второй участок (34) имеет полость (26), начиная от своего основного участка (35) или основной поверхности.
15. Заготовка по меньшей мере по одному из пп. 12-14,
отличающаяся тем, что
второй участок (34) имеет конусовидную форму на своей наружной стороне.
16. Заготовка по меньшей мере по одному из пп. 12-15,
отличающаяся тем, что
внутри второго участка (34) проходит третий участок (38), состоящий из третьего керамического материала, имеющего композицию, отличную от композиции первого и/или второго керамического материала (14, 20).
17. Заготовка по меньшей мере по одному из пп. 12-16,
отличающаяся тем, что
множество вторых участков (52, 54, 56) окружены первым участком (32, 50).
18. Заготовка по меньшей мере по одному из пп. 12-17,
отличающаяся тем, что
по меньшей мере некоторые из множества вторых участков (52, 54, 56) отличаются друг от друга по своей наружной геометрии.
19. Заготовка по меньшей мере по одному из пп. 12-18,
отличающаяся тем, что
заготовка (28, 48) содержит диоксид циркония с добавлением оксида иттрия.
20. Заготовка по меньшей мере по одному из пп. 12-19,
отличающаяся тем, что
второй керамический материал (20) отличается от первого керамического материала (14) по цвету.
21. Заготовка по меньшей мере по одному из пп. 12-20,
отличающаяся тем, что
после полного спекания реставрация (42), изготовленная из заготовки (28), имеет более высокую прочность на дентинной стороне, чем на резцовой стороне, и/или прозрачность на резцовой стороне выше, чем прозрачность на дентинной стороне.
22. Заготовка по меньшей мере по одному из пп. 12-21,
отличающаяся тем, что
коэффициент теплового расширения первого участка (32, 50) на 0,2-0,8 мкм/м*K ниже, чем коэффициент теплового расширения второго и/или третьего участков (34, 38).
23. Зубная реставрация (42), в частности, коронка или частичная коронка, в частности, изготовленная по меньшей мере по п. 12,
отличающаяся тем, что
2
3
2
реставрация (42) образуется монолитно и содержит по меньшей мере один первый слой (32), расположенный на резцовой стороне из первого керамического материала (14), и второй слой (34), расположенный на дентинной стороне из второго керамического материала (20), при этом первый слой имеет более высокую прозрачность и/или более низкую прочность, чем второй слой, при этом керамические материалы содержат диоксид циркония, легированный оксидом иттрия (YO), оксидом кальция (CaO), оксидом магния (MgO) и/или оксидом церия (CeO), причем первый керамический материал (14) отличается от материала второго керамического материала (20) по цвету и соотношению стабилизированных кристаллических форм, имеющихся при комнатной температуре, и при этом процентное содержание оксида иттрия во втором керамическом материале (20) составляет 4,5-7,0 весовых %, а в первом керамическом материале (14) 7,0-9,5 весовых %, причем процентное содержание оксида иттрия в первом керамическом материале выше, чем во втором керамическом материале.
24. Зубная реставрация по меньшей мере по п. 23,
отличающаяся тем, что
коэффициент теплового расширения первого слоя (32) на 0,2-0,8 мкм/м*K ниже, чем коэффициент теплового расширения второго слоя (34).